(57)【特許請求の範囲】
【請求項１】
プラントを構成する水と接する構造部材の応力腐食割れを監視する方法において、
前記水中に複数の電極を配置し、
これらの前記電極のうち応力が付与された第１電極と応力が付与されない第２電極との間に生じる電圧に基づいて前記第１電極の電位ノイズを求め、
前記第１電極と応力が付与されていない第３電極の間を流れる電流に基づいて前記第１電極の電流ノイズを求め、
前記電位ノイズ及び前記電流ノイズを用いてノイズ抵抗を求め、
前記第１電極表面の酸化皮膜が破壊されている第１状態での第１の前記ノイズ抵抗を基に算出された第１腐食速度、及び前記第１電極表面の酸化皮膜が破壊されていない第２状態での第２の前記ノイズ抵抗を基に算出された第２腐食速度を用いて、前記第１電極のボイド移動速度である、前記第１電極表面の酸化皮膜内の点欠陥の移動速度を求め、
求められた前記ボイド移動速度、及び前記ボイド移動速度と応力腐食割れ発生確率の相関情報を用いて、前記構造部材の応力腐食割れ発生確率を求めることを特徴とする応力腐食割れ監視方法。
【請求項２】
前記構造部材と同じ材料で構成されている前記複数の電極を用いる請求項１に記載の応力腐食割れ監視方法。
【請求項３】
前記複数の電極が浸漬される前記水は注入された水素を含んでいる請求項１または２に記載の応力腐食割れ監視方法。
【請求項４】
前記構造部材は、オーステナイト系ステンレス鋼及びニッケル基合金のいずれかで構成されている請求項１ないし３のいずれか１項に記載の応力腐食割れ監視方法。
【請求項５】
前記プラントは沸騰水型原子力プラントである請求項１に記載の応力腐食割れ監視方法。
【請求項６】
監視対象である構造部材と接する水に浸漬される複数の電極であって、応力が付与され
た第１電極、及び応力が付与されない第２電極及び第３電極と、
前記第１電極と前記第２電極との間に生じる電圧に基づいて電位ノイズを測定する電位ノイズ測定装置と、
前記第１電極と前記第３電極の間を流れる電流に基づいて電流ノイズを測定する電流ノイズ測定装置と、
前記電位ノイズ及び前記電流ノイズに基づいて、前記第１電極のボイド移動速度である、前記第１電極表面の酸化皮膜内の点欠陥の移動速度を求め、求められた前記ボイド移動速度、及び前記ボイド移動速度と応力腐食割れ発生確率の相関情報を用いて、前記構造部材の応力腐食割れ発生確率を求める信号処理装置とを備え、
前記信号処理装置は、前記電位ノイズ及び前記電流ノイズに基づいてノイズ抵抗を求め、前記第１電極表面の酸化皮膜が破壊されている第１状態での第１の前記ノイズ抵抗を基に第１腐食速度を求め、前記第１電極表面の酸化皮膜が破壊されていない第２状態での第２の前記ノイズ抵抗を基に第２腐食速度を求め、前記第１電極の前記ボイド移動速度を、前記第１腐食速度及び前記第２腐食速度を用いて求めることを特徴とする応力腐食割れ監視装置。
【請求項７】
前記複数の電極は、前記構造部材と同じ材料で構成されている請求項６に記載の応力腐食割れ監視装置。
【発明の詳細な説明】
【技術分野】
【０００１】
本発明は、応力腐食割れ監視方法及びその監視装置に係り、特に、沸騰水型原子力発電プラントに適用するのに好適な応力腐食割れ監視方法及びその監視装置に関する。
【背景技術】
【０００２】
原子力発電プラントの機器及び配管等の構造部材は、ステンレス鋼及びニッケル基合金等は構造材料で構成されている。これらの構造材料は、特定の条件の下では応力腐食割れ（以下、ＳＣＣと称する）の感受性を示す。そこで、ＳＣＣの防止策が、原子炉の健全性を維持するために適用されている。また、近年では原子炉の設備利用率の向上と、長寿命化のような経済性向上の観点からもＳＣＣの予防策が適用されている。
【０００３】
ＳＣＣ防止策には、材料の耐食性向上、応力の改善あるいは腐食環境の緩和を目的としたものが適用されている。沸騰水型原子炉（ＢＷＲ）では、構造部材が曝されている原子炉冷却水（炉水）の腐食環境の改善に基づくＳＣＣ対策の一つとして、水素注入が国内外で広く行われている（例えば、特許第２６８７７８０号公報及び特開２００５−４３０５１号公報参照）。炉水は、原子炉圧力容器内で冷却水の放射線分解により生成された、腐食の原因となる酸素及び過酸化水素を含んでいる。酸素及び過酸化水素を含む冷却水が、腐食環境を形成している。
【０００４】
構造材料の腐食電位（以下、ＥＣＰという）が腐食環境の指標として用いられている。R.L.Cowanらの“Experience with hydrogen water chemistry in boiling water reactors”, Water chemistry of nuclear reactor  systems 4, 1, p29, BNES (1986)によれば、ＥＣＰが−３００から−２００mV vs. SHE程度の値より低くなると応力腐食割れの発生が抑制されることが知られている。
【０００５】
水素注入は、水素を注入した給水を原子炉圧力容器内に供給することによって炉水に水素を添加し、この水素を炉水に含まれる酸素及び過酸化水素と反応させて水に戻すことにより、ＥＣＰを低下させてＳＣＣの発生を抑制する技術である。
【０００６】
そして、水素注入時のＥＣＰの低下を促進させる技術である、例えば特開平４−２２３２９９号公報に示された技術が知られている。この技術は、炉水に白金族貴金属元素を注入する貴金属注入である。この貴金属注入は、注入された白金族貴金属元素が有する水素の電気化学反応への触媒作用を利用して、水素注入時におけるＥＣＰをさらに低下させる。
【０００７】
これらの従来技術では、ＳＣＣ効果を評価するために構造材料のＥＣＰを精度良く知る必要がある。そこで、原子炉圧力容器内あるいは原子炉圧力容器に接続された配管に腐食電位センサを設置し、構造材料のＥＣＰを測定することが行われている。このＥＣＰを測定する例が、特開平４−８４７５４号公報、特開平７−７２１１０号公報、特開２００５−２２１３８１号公報及び特表２００２−５３２６８１号公報に記載されている。
【０００８】
特開平４−８４７５４号公報は、ニューラルネットモデルを用いた応力腐食割れの有無を推定することを記載している。すなわち、測定対象部に複数の電極を設置し、これらの電極間に流れる電流をニューラルネットモデルに入力して学習させ、この学習結果に基づいてニューラルネットモデルを用いた応力腐食割れの有無を推定する。
【０００９】
特開平７−７２１１０号公報は、原子炉容器に設けられた貫通管（または貫通部材）内に電気化学センサを設置する応力腐食監視装置を記載している。この電気化学センサは、貫通管から絶縁された複数の電極を有し、貫通管の内面及び電極が電気化学検出セルを構成しており、そして、貫通管の内面及び電極にそれぞれ接続された信号導体が接続される検出回路を有する。検出回路は、貫通管の劣化度を電気化学的活動度の関数として評価する。
【００１０】
特開２００５−２２１３８１号公報は、腐食監視方法を説明している。この腐食監視方法は、設備の検査対象箇所に複数の電極を有する測定電極を設置し、この測定電極によって検査対象箇所の電気化学ノイズ抵抗を測定し、その設備の腐食状況を把握する方法である。
【００１１】
特表２００２−５３２６８１号公報は、電気化学的ノイズ腐食測定システムを記載している。この電気化学的ノイズ腐食測定システムは、作用電極、対向電極及び参照電極を測定システムに接続し、この測定システムが、作用電極と参照電極の間の電位を監視し、作用電極と対向電極の間の電流を監視している。
【００１２】
ＳＣＣは、ＥＣＰだけでなく、炉水に含まれる不純物、特に硫酸イオンの影響を強く受ける。M.Sambongiらは、“Effects of Reactor Water Impurities on ECP and SCC”, 1998 JAIF International Conference on Water Chemistry in Nuclear Power Plants, p343 (1998)において、ＥＣＰが同じであっても、炉水中の不純物濃度が高いほど、ＳＣＣが発生しやすくなることを記載している。すなわち、応力腐食割れの感受性（発生及び進展速度の情報を含む）は、ＥＣＰ及び導電率に依存している。導電率は、炉水に含まれる不純物の濃度で決まる。このため、ＢＷＲ原子力発電プラントでは、ＥＣＰを下げることを実施する以前から、不純物濃度を下げて炉水の純度を低く保つ運転が行われている。
【００１３】
【特許文献１】特許第２６８７７８０号公報
【特許文献２】特開２００５−４３０５１号公報
【特許文献３】特開平４−８４７５４号公報
【特許文献４】特開平７−７２１１０号公報
【特許文献５】特開２００５−２２１３８１号公報
【特許文献６】特表２００２−５３２６８１号公報
【特許文献７】特開平４−２２３２９９号公報
【非特許文献１】“Experience with hydrogen water chemistry in boiling water reactors”, R.L.Cowan et. Al., Water chemistry of nuclear reactor systems 4, 1, p29, BNES (1986)
【非特許文献２】“Effects of Reactor Water Impurities on ECP and SCC”, M. Sambongi et. al., 1998 JAIF International Conference on Water Chemistry in Nuclear Power Plants, ｐ343 (1998)
【発明の開示】
【発明が解決しようとする課題】
【００１４】
現状では原子炉圧力容器内の構造部材付近でのＳＣＣに関するパラメータの測定は、ＥＣＰでしか行うことができない。不純物の作用については、原子炉圧力容器に接続されたサンプリングラインでサンプリングした炉水の導電率及び不純物濃度を測定し、これらの測定値と事前の実験データを用いて推定せざるを得ない。したがって、原子炉圧力容器内でＥＣＰ及び不純物の作用が重畳した影響を一意に測定し、適切にＳＣＣについての環境作用を評価するためのパラメータが必要となっている。
【００１５】
前述の特開平４−８４７５４号公報、特開平７−７２１１０号公報、特開２００５−２２１３８１号公報及び特表２００２−５３２６８１号公報に開示されたＥＣＰの測定は、全面または局部の腐食の状態を測定するものであって、応力腐食割れのような応力のかかった状態を考慮していない。
【００１６】
本発明の目的は、プラントの構造部材における応力腐食割れの発生確率を精度良く求めることができる応力腐食割れ監視方法及びその監視装置を提供することにある。
【課題を解決するための手段】
【００１７】
上記目的を達成する本発明の特徴は、プラントを構成する構造部材と接する水中に複数の電極を配置し、
これらの電極のうち応力が付与された第１電極と応力が付与されない第２電極との間に生じる電圧に基づいて第１電極の電位ノイズを求め、
その第１電極と応力が付与されていない第３電極の間を流れる電流に基づいて第１電極の電流ノイズを求め、
電位ノイズ及び電流ノイズを用いてノイズ抵抗を求め、
第１電極表面の酸化皮膜が破壊されている第１状態での第１のノイズ抵抗を基に算出された第１腐食速度、及び第１電極表面の酸化皮膜が破壊されていない第２状態での第２のノイズ抵抗を基に算出された第２腐食速度を用いて、第１電極のボイド移動速度である、第１電極表面の酸化皮膜内の点欠陥の移動速度を求め、
求められたボイド移動速度、及びそのボイド移動速度と応力腐食割れ発生確率の相関情報を用いて、構造部材の応力腐食割れ発生確率を求めることにある。
【００１８】
本発明は、ボイド移動速度を用いてプラントを構成する構造部材の応力腐食割れ発生確率を求めるので、構造部材における応力腐食割れ発生確率を精度良く求めることができる。これにより、構造部材に対する応力腐食割れの監視精度をさらに向上させることができる。腐食電位及び炉水の不純物濃度の両者の増大の影響を重畳して受けるボイド移動率を基に、構造部材の応力腐食割れ発生確率を求めているので、この応力腐食割れの発生確率をさらに精度良く求めることができる。
【００１９】
ボイド移動速度は、水と接する構造部材に応力腐食割れを発生させる要因の一つであるその水の水質条件の指標となる酸化皮膜内の点欠陥（カチオン空孔）の移動速度を意味する。
【００２１】
応力を付与した第１電極及び応力が付与されていない他の電極によって、第１電極に係る電圧及び電流の信号を得ることができ、この電圧及び電流に基づいて得られた第１電極のボイド移動速度、及び上記相関情報を用いているので、応力が発生している構造部材の応力腐食割れ発生確率をより精度良く求めることができる。
【発明の効果】
【００２２】
本発明によれば、プラントの構造部材における応力腐食割れの発生確率を精度良く求めることができる。
【発明を実施するための最良の形態】
【００２３】
発明者らは、応力腐食割れの評価方法を、原子炉の構造材料におけるＳＣＣの発生メカニズムに立ち返って検討した。この検討の結果、ＳＣＣの発生確率を精度良く評価できる手法を初めて見出すことができた。これにより、原子炉構造材料のＳＣＣ対策として実施される水素注入などに代表される腐食環境緩和方法の効果を精度良く評価できるようになり、原子炉の健全性及び信頼性の向上につなげることができた。上記した発明者らによる検討の結果を以下に説明する。
【００２４】
発明者らは、ＳＣＣによるき裂の発生確率を解析するために、C.Y. Chao及びJ. Electrochemの論文であるSoc., Vol.128, p1187 (1981)に記載された点欠陥モデルを用いい、この点欠陥モデルにより酸化皮膜の破壊確率を計算した。算出したその破壊確率を基に、ステンレス鋼の酸化皮膜表面のＥＣＰがある値なった状態で、ＳＣＣの発生確率を求めた。点欠陥モデルによれば、ステンレス鋼の酸化不膜、すなわち不働態皮膜の破壊時間は（１）式で与えられる。
【００２５】
【数１】
0005226975.tif 000002
【００２６】
ここで、ζ／Ｊｍは酸化皮膜破壊の閾時間、Ｆはファラデー定数、ＶはＥＣＰ、ＶｃはＳＣＣ発生の閾電位、Ｒがガス定数、Ｔは温度、αは酸化皮膜印加電位係数であり、ＥＣＰのうち酸化皮膜内でボイド移動に用いられる電位の比率を与える。この（１）式は、孔食の式であるが、不働態皮膜の電気化学的破壊過程はＳＣＣと同じであるとみなして、ＳＣＣへの適用を試みた。酸化皮膜印加電位係数αは、不純物の濃度によって決まるので、例えば、前述の論文である“Effects of Reactor Water Impurities on ECP and SCC”, M. Sambongi et. al., 1998 JAIF International Conference on Water Chemistry in Nuclear Power Plants, ｐ343 (1998)に記載された硫酸イオンでの実験データ（図１参照）に基づいて、αを０.２８と決定した。Ｓａｍｂｏｎｇｉらのデータとは別に測定したデータにより、酸化皮膜破壊の閾時間ζ／Ｊｍを与えた。このとき、純水、すなわち導電率が０.０６μＳ／ｃｍ、ＥＣＰ＝０.１Ｖ vs ＳＨＥでのＳＳＲＴ（低歪速度引張試験）の実験データで値を決定した。歪み速度は８×１０-７／ｓのケースとした。応力の影響を考慮して、（１）式を（２）式のように改良した。
【００２７】
【数２】
0005226975.tif 000003
【００２８】
ここで、
0005226975.tif 000004
【００２９】
（＝ｄε／ｄｔ）は歪み速度である。酸化皮膜の破壊歪みが一定のとき、酸化皮膜が歪みによって破壊される時間は歪み速度ｄε／ｄｔの逆数に比例する。そこで、電気化学的効果と力学的効果が積で作用すると考えて、ＳＳＲＴの場合は（２）式をＳＣＣに適用することを試みた。この結果、図２に示すように、ＳＳＲＴで得られたＳＣＣ破面率のＥＣＰ及び導電率への依存性を説明することができた。図２において、各実線は該当する導電率に対する解析結果であり、△は０．５μＳ／ｃｍでの実験結果を示している。同様に、○は０．３μＳ／ｃｍ、◇は０．２μＳ／ｃｍ、□は０．１μＳ／ｃｍ及び▽は０．０６μＳ／ｃｍでの各実験結果を示している。
【００３０】
そこで、酸化皮膜内のボイド移動速度（カチオン空孔の消滅速度）Ｊｍを測定することができれば、任意の環境でＳＣＣ発生時間ｔを得ることができる。（２）式は、さらに
【００３１】
【数３】
0005226975.tif 000005
【００３２】
のように変形することによって、（４）式のようにすることができる。このため、発明者
【００３３】
【数４】
0005226975.tif 000006
【００３４】
らは、見掛けのボイド移動速度であるＪｍ’を実測できれば、ＥＣＰと不純物イオンの影響を含んだ形でＳＣＣの発生確率を評価することができることを新たに見出した。
【００３５】
図３に示すように、見掛けのボイド移動速度Ｊｍ’は酸化皮膜の腐食速度に比例すると考えられる。このため、構造部材の母材の表面に酸化皮膜が破壊されないで存在する場合、及びその酸化皮膜が破壊された場合におけるそれぞれの腐食速度を測定することによって、酸化皮膜内の電位勾配εと酸化皮膜の厚さＬの積によって決まる、酸化皮膜内の電位εＬによって移動するボイド（カチオン空孔）の移動速度Ｊｍ’を求めることができる。図３において、Ｖ＊＊は酸化皮膜内のカチオン空孔、Ｍ＋は酸化皮膜内のカチオンである。Ｗは炉水のｐＨ及び酸化皮膜／溶液界面の電位差によって決まる値である。したがって、原子炉内で連続的に酸化皮膜が存在するとき（酸化皮膜が破壊されていないとき）、及び酸化皮膜が存在しないとき（酸化皮膜が破壊されているとき）における各腐食速度を測定できれば、原子炉構造材の酸化皮膜がＥＣＰ及び不純物によってどのような速度で破壊されるかがわかり、ＳＣＣの発生確率がより精度良く求めることができる。
【００３６】
次に、炉水と接する構造部材表面の酸化皮膜が破壊されていない場合、及び酸化皮膜が破壊されている場合における各腐食速度を測定する方法について述べる。電気化学ノイズの測定、すなわち、電位ノイズ及び電流ノイズのそれぞれの測定を行い、各ノイズの測定値を用いて（５）式によりノイズ抵抗を計算する。このノイズ抵抗は腐食速度と（６）式の関係があることが知られている。この（６）式は特表２００２−５３２６８１号公報の
ノイズ抵抗＝電位ノイズ/電流ノイズ                              ……（５）
腐食速度∝１/ノイズ抵抗                                        ……（６）
段落００１４に記載されている。
【００３７】
そこで、予めＳＣＣを発生させるために応力を付与した電極（測定対象箇所に設置）の電気化学ノイズを測定すれば、図４に示すように、測定対象箇所におけるノイズ抵抗の値の変化が分かる。ＳＣＣの発生により酸化皮膜が破壊された瞬間において、酸化皮膜が破壊されたときの腐食速度が得られる。一方、応力腐食割れが発生していないときには、ノイズ抵抗は、酸化皮膜が破壊されていないときの腐食速度に対応したノイズ抵抗となる。この結果に基づいて、発明者らは、応力を付与した試験片のノイズ抵抗の測定値及び（６）式から（７）式が成立することを見出した。
（酸化皮膜内の電位勾配によって生じる腐食の速度）＝（酸化皮膜が破壊されたときの腐食速度）−（酸化皮膜が破壊されていないときの腐食速度）              ……（７）
さらに、発明者らは、ボイド移動速度が律速となっているので、酸化皮膜内の電位勾配によって生じる腐食の速度とボイド移動速度との間に（８）式の関係が成立することを新
たに見出した。
ボイド移動速度（Ｊｍ’）∝酸化皮膜内の電位勾配によって生じる腐食の速度  …(８)
このため、図５のように、予めボイド移動速度Ｊｍ’とＳＣＣの発生時間ｔの相関を得ておけば、単位時間あたりのＳＣＣ発生確率Ｐは、（９）式を用いて求める
Ｐ＝１/ｔ                                                ……（９）
ことができる。図５において、特性Ａは見掛けのボイド移動速度Ｊｍ’とＳＣＣ発生確率との関係を示しており、特性Ｂは見掛けのボイド移動速度Ｊｍ’とＳＣＣ発生時間との関係を示している。特性Ｂは、（４）式のボイド移動速度Ｊｍを（３）式に代入して得られる見掛けのボイド移動速度Ｊｍ’とＳＣＣ発生時間ｔとの関係を表している。したがって、特性Ｂを用いて見掛けのボイド移動速度Ｊｍ’とＳＣＣ発生時間ｔを求めることは、（８）式で求めた見掛けのボイド移動速度Ｊｍ’を（４）式に代入してボイド移動速度Ｊｍを求め、このボイド移動速度Ｊｍを（３）式に代入してＳＣＣ発生時間ｔを求めることと等価である。特性Ａを用いてＳＣＣ発生確率を求めることは、（８）式、（４）式、（３）式及び（９）式の演算を順次行ったことになる。
なお、ボイド移動速度Ｊｍは、酸化皮膜の中をカチオン空孔が移動する速度で、構造部材の材料が決まれば定数として与えることができる。ボイド移動速度Ｊｍ’は、構造部材に接する水の不純物濃度、およびＥＣＰによって変化したボイド移動速度Ｊｍであって、実環境での実際のカチオン空孔が移動する速度である。ボイド移動速度Ｊｍを求めるためには腐食電位および不純物濃度を同時に測定する必要があるが、腐食電位および不純物濃度の同時測定は困難である。このため、測定したボイド移動速度Ｊｍ’を（４）式に代入することによって用いることによってボイド移動速度Ｊｍが容易に求められる。
【００３８】
本発明は、発明者らによって行われた上記の検討の結果に基づいて成されたものである。本発明の実施例を以下に説明する。
【実施例１】
【００３９】
本発明の好適な一実施例である応力腐食割れ監視方法を、図６〜図９を用いて以下に説明する。本実施例は、沸騰水型原子力発電プラント（以下、ＢＷＲプラントという）に適用した例である。
【００４０】
ＢＷＲプラントの概略の構成を図６により説明する。ＢＷＲプラントは、給水系、原子炉１１、再循環系、主蒸気系、タービン１４、復水器１５及び原子炉浄化系を備える。原子炉１１は、原子炉圧力容器９（ＲＰＶという）を有し、炉心２３がＲＰＶ９内に配置されている。複数の燃料集合体（図示せず）が炉心２３内に装荷されている。給水系は復水器１５とＲＰＶ９を連絡する給水配管１０を有する。主蒸気系は、ＲＰＶ９とタービン１４を連絡する主蒸気配管１３を有する。再循環系は、ＲＰＶ９に連絡される再循環系配管１２、及び再循環系配管１２に設けられた再循環ポンプ２４を有する。ＲＰＶ９及び再循環系は原子炉格納容器３２内に設置されている。復水器１５はオフガス系１７に接続されている。原子炉浄化系は、再循環系配管１２と給水配管１０に接続される浄化系配管１６、及び浄化系配管１６に設けられた浄化装置（図示せず）を有する。
【００４１】
ＲＰＶ９内の冷却水（炉水）は、炉心２３内で燃料集合体に含まれる核燃料物質の核分裂によって発生する熱で加熱され、一部が蒸気になる。この蒸気は、ＲＰＶ９から排出されて主蒸気配管１３を通ってタービン１４に供給され、タービン１４を回転させる。タービン１４に連結された発電機が回転されて電力が発生する。タービン１４から排出された蒸気は、復水器１５で凝縮されて水になる。この凝縮水である給水が、給水配管１０を通ってＲＰＶ９に供給される。水素注入装置２７が給水配管１０に接続されている。水素が、水素注入装置２７から給水配管１０内を流れる給水に注入され、給水と共にＲＰＶ９内に導かれる。炉水はこの水素を含んでいる。
【００４２】
蒸気にならなかった大部分の炉水は、ＲＰＶ９内に設置された気水分離器（図示せず）によって蒸気から分離される。分離された炉水は、ＲＰＶ９と炉心２３の間に形成されるダウンカマ２５内を下降して、再循環系配管１２内に流入する。再循環ポンプ２４は、この炉水を昇圧する。昇圧された炉水は、ダウンカマ２５内に設置されたジェットポンプ（図示せず）内に噴出され、ダウンカマ２５内の炉水をジェットポンプ内に吸い込む。ジェットポンプから吐出された炉水は、炉心２３に供給される。給水配管１０によって導かれた水素を含む給水は、ダウンカマ２５内で気水分離器によって分離された炉水とダウンカマ２５内で混合される。再循環系配管１２内に流入した炉水の一部は、浄化系配管１６に導かれ、浄化系配管１６に設けられた浄化装置によって浄化される。この浄化装置から排出された炉水は、浄化系配管１６及び給水配管１０を通ってＲＰＶ９内に戻される。ＲＰＶ９の底部に接続されたボトムドレン配管１９が炉浄化系配管１６に接続される。サンプリング配管２１が炉浄化系配管１６に、サンプリング配管２２がボトムドレン配管１９に、サンプリング配管２６が給水配管１０にそれぞれ接続される。また、サンプリング配管２８が主蒸気配管１３に接続される。
【００４３】
バルク炉水の水質を測定する水質測定装置２０ａがサンプリング配管２１に接続される。水質測定装置２０ｂはサンプリング配管２２に接続されている。給水の水質を測定する水質測定装置２０ｄがサンプリング配管２６に接続される。蒸気中の酸素濃度、水素濃度及び導電率を測定する測定装置３０がサンプリング配管２８に接続される。
【００４４】
応力腐食割れ監視装置（以下、ＳＣＣ監視装置と称する）１８ａは炉心２３（例えば、ＲＰＶ９内で炉心２３を取り囲む図示されていない炉心シュラウド）に設置される。ＳＣＣ監視装置１８ｂは再循環系配管１２に、ＳＣＣ監視装置１８ｃはボトムドレン配管１９に、及びＳＣＣ監視装置１８ｄはサンプリング配管２１にそれぞれ設置される。ＳＣＣ監視装置１８ａ〜１８ｄは設置された位置での炉水の腐食電位を測定する。
【００４５】
水素注入装置２７から給水配管１０内を流れる給水に水素を注入する際に、前述の特開２００５−４３０５１号公報に記述されているように、ヒドラジンを給水に注入しても良い。水素注入時における炉水の水質の変化は、水質測定装置２０ａ及び２０ｂによりオンラインで測定される。ＳＣＣ監視装置１８ａ，１８ｂ，１８ｃ，１８ｄを用いて、水素注入時における炉水のＥＣＰの変化を測定する。ＳＣＣ監視装置１８ａは、炉心２３内あるいはその近傍に位置する構造部材が置かれた腐食環境、すなわち、その構造部材に接する炉水の腐食電位を測定する。ＳＣＣ監視装置１８ｂは、再循環系配管１２内の腐食環境、すなわち、再循環系配管１２の内面に接する炉水の腐食電位を計測する。ＳＣＣ監視装置１８ｃは、ＲＰＶ９内の下部領域の腐食環境、すなわち、ボトムドレン配管１９の内面に接する炉水の腐食電位を計測する。ＳＣＣ監視装置１８ｄは、浄化系配管１６内の腐食環境、すなわち、浄化系配管１６の内面に接する炉水（再循環系配管１２及びボトムドレン配管１９で導かれた各炉水が混合された状態）の腐食電位を計測する。水素注入装置２７から給水への水素の注入量は、各ＳＣＣ監視装置で計測される各部位での腐食環境（炉水の腐食電位）が応力腐食割れの発生確率の設定値以下に低減するように、制御される。注入した水素の余剰分はオフガス系１７において再結合器（図示せず）により酸素と再結合されて水になる。
【００４６】
ＳＣＣ監視装置１８ａ〜１８ｄの詳細な構造を、図７及び図８を用いて説明する。ＳＣＣ監視装置１８は、電極１ａ，１ｂ，２、エレクトロメータ５、無抵抗電流計６、ローパスフィルタ４ａ，４ｂ及びパーソナルコンピュータ（信号処理装置）８を有している。電極１ａ，１ｂは、ＢＷＲプラントの構造部材と同じ材料、例えばＳＵＳ３１６Ｌで構成されている。電極２は、応力が付与されており、例えばＳＵＳ３１６Ｌで構成されている。板状の電極２は、電気的に絶縁されている保持部材３１に形成された凹部３２内に、曲面を形成するように曲げられて設置されている（図８参照）。曲げられた電極２は、保持部材３１の両端部にそれぞれ形成された一対の突起部３１ａ，３１ｂに接触しているので、曲げ応力が付与されて歪みが発生している。電極２は応力が付与された電極である。電極１ａ，１ｂには応力が付与されていない。電気ケーブル３ａが電極１ａに接続され、電気ケーブル３ｂが電極１ａに接続される。電気ケーブル３ｃが電極２に接続されている。電気ケーブル３ａ，３ｂ，３ｃは、マグネシア及びサファイアなどの無機物によって絶縁された芯線がステンレス外套管に内包されているＭＩ（ミネラル・インシュレーテッド）ケーブルを使用する。電極１ａ，１ｂは電極２と向かい合うように配置されており、束ねられた電気ケーブル３ａ，３ｂ，３ｃが固定バンド２９ａ，２９ｂによって固定冶具２８に固定される。電極１ａ，１ｂ，２は、それぞれ互いに接触してはいなく、上記のように固定冶具２８に取り付けられる。固定冶具２８はＳＣＣ監視装置１８ａ〜１８ｄのそれぞれの設置箇所における各構造部材に別々に取り付けられる。ＳＣＣ監視装置１８ａ〜１８ｄのそれぞれの電極１ａ，１ｂ，２は、該当する位置で炉水と接触している。電極２に応力を付与する他の方法としては、Ｃリング、Ｕベント、ダブルＵベント、ＷＯＬ、スエリングチューブなどがある。
【００４７】
応力が発生している電極２は、ＢＷＲプラントの構造部材（例えば、炉心シュラウド）を模擬している。電極２の表面には酸化皮膜が形成されている。
【００４８】
ＢＷＲプラントでは、構造部材の材料として、ＳＵＳ３１６Ｌのほか、ＳＵＳ３０４、ＳＵＳ３０４の炭素量を減らしたＳＵＳ３０４Ｌ、ＳＵＳ３１６Ｌに強度を高めるために窒素を添加したＳＵＳ３１６ＮＧ（ＮＧ：原子力用）が使用されている。これらの材料を用いて上記の各電極を構成することが可能である。例えば、炉心シュラウドであればＳＵＳ３０４Ｌ，ＳＵＳ３１６Ｌなどを使用し、再循環系配管１２であればＳＵＳ３０４、ＳＵＳ３１６ＮＧを使用する。このため、ＳＣＣ監視装置１８ａの各電極は炉心シュラウドの材料（ＳＵＳ３０４Ｌ，ＳＵＳ３１６Ｌなど）によって作成される。ＳＣＣ監視装置１８ｂの各電極は再循環系配管１２の材料（ＳＵＳ３０４、ＳＵＳ３１６ＮＧなど）によって作成される。
【００４９】
同様に、ニッケル基合金で電極を作ることも可能である。原子炉圧力容器９の底部（炉底部という）は高強度が必要なためAlloy600が使用されている。このため、炉底部の監視に用いられるＳＣＣ監視装置の各電極として、Alloy600で作成された電極が用いられる。炉底部の溶接部および肉盛部には溶接金属としてAlloy182およびAlloy82が使用されている。炉底部の溶接部および肉盛部の監視に用いられるＳＣＣ監視装置の各電極としては、それらのニッケル基合金で製作された電極が適している。
【００５０】
電気ケーブル３ａ，３ｃは、電位ノイズを測定するエレクトロメータ（電位ノイズ測定装置）５に接続される。エレクトロメータ５は電気ケーブル３ｄによってローパスフィルタ４ａに接続される。電気ケーブル３ｆがローパスフィルタ４ａとアナログ／ディジタル変換器（以後、Ａ／Ｄ変換器と称する）７を接続する。電気ケーブル３ｂ，３ｃは、電流ノイズを測定する無抵抗電流計（電流ノイズ測定装置）６に接続される。無抵抗電流計６は電気ケーブル３ｅによってローパスフィルタ４ｂに接続される。ローパスフィルタ４ｂは電気ケーブル３ｇによってＡ／Ｄ変換器７に接続される。Ａ／Ｄ変換器７は電気ケーブル３ｈによってパーソナルコンピュータ８に接続される。
【００５１】
ＳＣＣ監視装置１８ａ〜１８ｄを用いた応力腐食割れ監視方法の一例を、ＳＣＣ監視装置１８ａを用いた例を代表にして以下に説明する。ＳＣＣ監視装置１８ａの固定冶具２８は、炉心２３を取り囲む炉心シュラウドに取り付けられ、電極１ａ，１ｂ，２は炉心２３内を流れる炉水に接触している。ＳＣＣ監視装置１８ａのエレクトロメータ５、無抵抗電流計６、ローパスフィルタ４ａ，４ｂ、Ａ／Ｄ変換器７及びパーソナルコンピュータ８は、ＲＰＶ９の外に配置される。パーソナルコンピュータ８は原子炉格納容器３２の外でオペレータがアクセスできる中央制御室に置くことが望ましい。パーソナルコンピュータ（信号処理装置）８ＢＷＲプラントの運転時において、炉水は、前述したように、ジェットポンプから炉心２３内に供給される。
【００５２】
炉水が介在する電極１ａと電極２の間に発生する電圧信号がエレクトロメータ５に入力される。エレクトロメータ５は、この電圧信号に基づいて電位ノイズを測定する。ローパスフィルタ４aは、エレクトロメータ５から入力した電位ノイズの信号のうち第１設定周波数以下の低周波数成分を選択して通過させる。この低周波数成分の電位ノイズが、Ａ／Ｄ変換器７に入力される。Ａ／Ｄ変換器７は、低周波数成分の電位ノイズをディジタル信号に変換する。電位ノイズのディジタル信号（以下、電位ディジタル信号と称する）がパーソナルコンピュータ８に入力される。炉水が介在する電極１ｂと電極２の間に流れる電流信号が無抵抗電流計６に入力される。無抵抗電流計６は、入力した電流信号を用いて電流ノイズを計測する。計測された電流ノイズを入力したローパスフィルタ４ｂは、第２設定周波数以下の電流ノイズを出力する。この電流ノイズは、Ａ／Ｄ変換器７で電流ノイズのディジタル信号（以下、電流ディジタル信号と称する）に変換する。このディジタル信号も、パーソナルコンピュータ８に入力される。
【００５３】
入力された電位ディジタル信号及び電流ディジタル信号は、パーソナルコンピュータ８の記憶装置（図示せず）に記憶される。パーソナルコンピュータ８は、（５）式、（６）式、（７）式及び（８）式の演算を行う。ノイズ抵抗は、（５）式に基づいて電位ディジタル信号を電流ディジタル信号で割ることによって算出される。電極２の表面の酸化皮膜が破壊されていない場合、すなわち、電極２に応力腐食割れが発生していない場合における腐食速度が、（６）式に基づいて算出される。電極２の表面の酸化皮膜が破壊されていない状態で得られた電位ディジタル信号及び電流ディジタル信号に基づいて求められた第１ノイズ抵抗を（６）式に代入することによって、酸化皮膜が破壊されていない状態での腐食速度（第１腐食速度と称する）が求められる。また、電極２に応力腐食割れが発生した場合には、電極２の酸化皮膜が破壊された状態になる。この状態で得られた電位ディジタル信号及び電流ディジタル信号に基づいて求められた第２ノイズ抵抗を（６）式に代入することによって、酸化皮膜が破壊された状態での腐食速度（第２腐食速度と称する）が求められる。酸化皮膜内の電位勾配によって生じる腐食の速度（第３腐食速度と称する）は、第１腐食速度及び第２腐食速度のそれぞれの値を（７）式に代入することに求められる。電極２に応力腐食割れが発生しない場合には、第２腐食速度を算出することができない。この場合には、（７）式に代入する第２腐食速度の値はゼロになる。得られた第３腐食速度、及び（８）式の関係から、ボイド移動速度Ｊｍ’を求めることができる。
【００５４】
パーソナルコンピュータ８の記憶装置は、図５に示す特性Ａの情報を記憶している。図５に記載されていないが、歪み速度ｄε／ｄｔをパラメータにした複数の特性Ａの情報が、その記憶装置に記憶されている。特性Ａの情報は、種々の腐食環境の条件下での炉水を模擬した各冷却水に浸漬させたＳＣＣ監視装置１８で測定した抵抗ノイズを基に推定されるボイド移動速度Ｊｍ’とＳＣＣ発生確率の相関を事前に実験で求めることによって、作成される。
【００５５】
パーソナルコンピュータ８は、得られた歪み速度ｄε／ｄｔを基に記憶装置に記憶されている複数の特性Ａの情報から該当する特性Ａの情報を選択し、求められたボイド移動速度Ｊｍ’及び選択された特性Ａの情報に基づいてＳＣＣ発生確率を求める。パラメータである歪み速度ｄε／ｄｔに対応した特性Ａを選択するためには、該当する歪み速度ｄε／ｄｔを知る必要がある。実際のＢＷＲプラントの歪速度ｄε／ｄｔは測定できない。このため、予めＳＣＣの監視対象箇所における構造部材の応力解析によってＢＷＲプラントの運転状態（定常運転時（定格出力運転時）および過渡運転時（起動・停止操作時））の各歪速度ｄε／ｄｔを算出し、算出された各歪速度ｄε／ｄｔをパーソナルコンピュータ８のメモリに記憶しておく。パーソナルコンピュータ８は、上記した該当する特性Ａを選択する際に、ＢＷＲプラントの運転状態の情報に基づいて該当する歪速度ｄε／ｄｔを選択するのである。
【００５６】
求められたＳＣＣ発生確率の情報は、パーソナルコンピュータ８に接続される表示装置（図示せず）に表示される。オペレータは、表示装置に表示されたＳＣＣ発生確率を見ることによって対象となる構造部材のＳＣＣ発生確率を知ることができる。電極１ａ，１ｂ及び２は、ＢＷＲプラントの構造部材（例えば、炉心シュラウド）と同じ材料で構成されているので、その構造部材が炉水から受ける影響と同じ影響を受ける。このため、電極１ａ，１ｂ及び２の出力信号から得られた電位ノイズ及び電流ノイズを用いて算出されたノイズ抵抗は、実質的に、ＳＣＣ監視装置１８が設置された近傍のＢＷＲプラントの構造部材（ＳＣＣ監視装置１８ａの場合には炉心シュラウド）に対するものとなる。なお、電極２に付与する応力は、ＳＣＣ監視装置１８が設置された近傍のＢＷＲプラントの構造部材で発生する応力と実質的に同じにする。すなわち、電極２に付与する応力は、電極２のサイズ、ヤング率およびたわみ量を調整することによってＢＷＲプラントの実機の構造部材に生じる応力と一致させるようにしている。
【００５７】
本実施例によれば、ＥＣＰ、及び炉水中の不純物の影響が重畳したときにおける構造部材のＳＣＣ発生確率が、ＳＣＣ監視装置１８を用いることによってその構造部材の近傍で測定することができる。
【００５８】
従来は、ＥＣＰ、及び原子炉外で測定される炉水の不純物濃度（または炉水導電率）を考慮してＳＣＣ発生確率を求めていた（図９（Ａ）参照）。したがって、あるＥＣＰにおけるＳＣＣ発生確率を求めるには炉水の不純物濃度のレベルを知る必要があった。しかし、高温水中では不純物イオンの解離度が室温での測定値と異なり、また、炉水のサンプリングの途中で不純物イオンの濃度がサンプリング配管の内面への吸着などによって変化する可能性がある。このため、従来は、ＢＷＲプラントの炉水と接する構造部材が炉水から受ける影響を精度良く把握することは困難であった。
【００５９】
これに対し、本実施例は、炉水と接する構造部材で生じる、腐食電位の増加に起因したボイド移動速度の増大、及び炉水に含まれる不純物の濃度の増大によって酸化皮膜から炉水への金属イオンの溶出が加速されることに起因したボイド移動速度の増大が重畳された状態（図９（Ｂ）参照）を、構造部材の近傍に配置したＳＣＣ監視装置１８の電極２で再現することができる。電極２は、応力が付与されて、構造部材の近傍の炉水と接している。このＳＣＣ監視装置１８は、上記の重畳された状態におけるその構造部材のノイズ抵抗を測定することができる。本実施例は、得られたノイズ抵抗を基に求められたボイド移動速度Ｊｍ’及び図５に示す特性Ａを用いてＢＷＲプラントの炉水と接する構造部材のＳＣＣ発生確率を精度良く求めることができる。なお、図９（Ｂ）の特性は図５の特性Ａと同じである。
【００６０】
ＳＣＣ監視装置１８ｃのボトムドレン配管１９への取り付け状態を、図１０を用いて説明する。ボトムドレン配管１９の、ＳＣＣ監視装置１８ｃの設置箇所に、分岐部３１を設ける。分岐部３１を封鎖する蓋３０が、分岐部３１の端部に設けられたフランジ（図示せず）に取り付けられる。ＳＣＣ監視装置１８ｃの固定冶具２８が、蓋３０の内側面に取り付けられている。固定冶具２８に固定された電極１ａ，１ｂ及び２に接続された電気ケーブル３ａ〜３ｃは、蓋３０を貫通して外部に取り出されている。蓋３０の電気ケーブル３ａ〜３ｃの貫通部は、炉水が外部に漏洩しないように耐圧を保持できるシールが施されている。このようなＳＣＣ監視装置１８ｃのボトムドレン配管１９への取り付け構造は、ＳＣＣ監視装置１８ｂの再循環系配管１２への取り付け構造としても利用できる。ＳＣＣ監視装置１８ａは、炉心シュラウド以外に、炉心２３内で燃料集合体間に配置された中性子計装管（図示なし）に取り付けることも可能である。
【００６１】
本実施例は、水素注入装置２７から注入された水素を含む炉水が接する構造部材のＳＣＣ発生確率を、ボイド移動速度を用いて精度良く求めることができるので、水素注入によるＢＷＲプラントの構造部材のＳＣＣ抑制効果を精度良く評価することができる。
【００６２】
本実施例は、電極１ａ，１ｂ及び２がＢＷＲプラントの構造部材と同じ材料で構成されているので、ＢＷＲプラントの構造材が炉水から受ける影響と同じ影響を電極１ａ，１ｂ及び２が受ける。このため、ＳＣＣ監視装置１８で求められたＳＣＣ発生確率は、そのプラントの構造部材における真のＳＣＣ発生確率と実質的に同じになる。
【００６３】
ＳＣＣ監視装置１８ｂ〜１８ｄによっても、ＳＣＣ監視装置１８ａと同様に、該当する箇所でのＳＣＣ発生確率を精度良く求めることができる。
【００６４】
本実施例は、電気化学ノイズ（電流ノイズ、電位ノイズ及びノイズ抵抗）を用いて、酸化皮膜のボイド移動率を測定することができるので、ＳＣＣ監視対象の構造部材の位置における、腐食電位および不純物濃度がボイド移動率に及ぼす影響の重畳効果を反映して、その構造部材のＳＣＣ発生確率を精度良く求めることができる。電気化学ノイズに基づいてＳＣＣ発生確率を得ることによって、原子炉の各部位でのリスク評価（発生確率×影響度）が可能となり、メンテナンスの順位付けが可能となる。このため、最適なメンテナンス工事計画が立てられ、ＢＷＲプラントの安全性が著しく向上する。また、従来の維持基準ではき裂の発生時間を運転開始からの時間で計算する必要があったが、発生の潜伏期間を考慮することができると、き裂長さで評価した余寿命を従来よりも長く想定することができ、合理的な保守性のもとでＢＷＲプラントの運転管理が行える。
【００６５】
電極２の表面の酸化皮膜が破壊されていないとき（例えば、連続して酸化皮膜が存在するとき）、及びその参加皮膜が破壊されているとき（例えば、酸化皮膜が存在しないとき）における各腐食速度を用いて、電極２のボイド移動速度を求めることによって、炉水に接する構造部材の酸化皮膜がＥＣＰ及び不純物によって破壊される速度を把握することができる。このため、ＳＣＣの進展の度合いをすることができる。
【図面の簡単な説明】
【００６６】
【図１】硫酸イオンを含む炉水の導電率をパラメータとし、腐食電位と構造部材のＳＣＣ感受性との関係を示す特性図である。
【図２】炉水の導電率をパラメータとし、腐食電位と構造部材のＳＣＣ感受性との関係の実験結果及び解析結果を示す特性図である。
【図３】点欠陥モデルを示す説明図である。
【図４】ＳＣＣの有無によるノイズ抵抗の変化を示す説明図である。
【図５】ボイド移動速度と、ＳＣＣ発生時間及びＳＣＣ発生確率との相関を示す特性図である。
【図６】本発明の一実施例である応力腐食割れ監視装置をＢＷＲプラントに適用した例を示す説明図である。
【図７】図６に示す応力腐食割れ監視装置の詳細構成図である。
【図８】図７に示す応力腐食割れ監視装置の電極部の詳細構成図である。
【図９】ＳＣＣ発生確率を求める概念を示し、（Ａ）は従来例でのＳＣＣ発生確率を求める概念を示す説明図であり、（Ｂ）は図６に示す実施例でのＳＣＣ発生確率を求める概念を示す説明図である。
【図１０】応力腐食割れ監視装置の電極部をＢＷＲプラントのボトムドレン配管に設置した状態を示す説明図である。
【符号の説明】
【００６７】
１ａ，１ｂ，２…電極、３ａ〜３ｈ…電気ケーブル、５…エレクトロメータ、６…無抵抗電流計、８…パーソナルコンピュータ、９…原子炉圧力容器、１０…給水配管、１１…原子炉、１２…再循環系配管、１３…主蒸気配管、１６…浄化系配管、１８ａ，１８ｂ，１８ｃ，１８ｄ…応力腐食割れ監視装置、１９…ボトムドレン配管、２３…炉心、２７…水素注入装置、２８…固定冶具、２９ａ，２９b…固定バンド、３０…蓋、３１…分岐部。
【図１】
0005226975.tif 000007
【図２】
0005226975.tif 000008
【図３】
0005226975.tif 000009
【図４】
0005226975.tif 000010
【図５】
0005226975.tif 000011
【図６】
0005226975.tif 000012
【図７】
0005226975.tif 000013
【図８】
0005226975.tif 000014
【図９】
0005226975.tif 000015
【図１０】
0005226975.tif 000016